Brevet FR3026407A1 — publié le 20160401

ART ANTERIEUR Depuis quelques années, il existe un vif regain d'intérêt pour l'incorporation de produits d'origine renouvelable au sein des filières carburant et chimie, en complément ou en substitution des produits d'origine fossile. Une voie possible est la conversion de la cellulose contenue dans la biomasse lignocellulosique en produits ou intermédiaires chimiques, comme des produits contenant de une à six fonctions hydroxyles que sont le n-propanol, l'éthylène glycol, le propylène glycol, le glycérol, le 1,2-butanediol ou le 1,2- hexanediol. Le terme biomasse lignocellulosique (BLC) ou lignocellulose englobe plusieurs constituants présents en quantités variables selon son origine : la cellulose, l'hémicellulose et la lignine. L'hémicellulose et la cellulose constituent la partie hydrate de carbone de la lignocellulose. Ce sont des polymères de sucres (pentoses et hexoses). La lignine est une macromolécule riche en motifs phénoliques. Par biomasse lignocellulosique, on entend par exemple les produits issus de l'exploitation forestière et les sous-produits issus de l'agriculture comme la paille ainsi que certains végétaux dédiés à haut rendement agricole comme le miscanthus ou le peuplier. La production de produits chimiques à partir de biomasse lignocellulosique permet à la fois de réduire la dépendance énergétique vis-à-vis du pétrole et de préserver l'environnement à travers la diminution des émissions de gaz à effet de serre sans utiliser de ressources destinées aux usages alimentaires. La transformation directe d'une charge choisie parmi la biomasse lignocellulosique et les hydrates de carbone, seuls ou en mélange en produits ou intermédiaires chimiques, notamment mono- ou polyoxygénés est une voie particulièrement intéressante. Par transformation directe, on entend la transformation en une étape de ladite charge, éventuellement prétraitée, vers des produits valorisables mono- ou polyoxygénés. La valorisation de la biomasse lignocellulosique ou de la cellulose contenue dans la biomasse par l'utilisation d'une combinaison de catalyseurs homogènes et hétérogènes est largement décrite dans la littérature. En particulier, l'utilisation d'une combinaison de catalyseurs homogènes à base d'acides de Bronsted et de catalyseurs hétérogènes a souvent été décrite pour la transformation de la biomasse lignocellulosique ou de la cellulose. La demande de brevet W02013/015990 décrit un procédé pour produire des polyols et en particulier des alcools, acides organiques, aldéhydes, monosaccharides, polysaccharides, composés phénoliques, hydrates de carbone, glycérol, protéines et lignine dépolymérisée ainsi qu'en hydrocarbures par l'hydrolyse et l'hydrogénation de celluloses microcristallines, de pâte à papier et de glucose, en présence d'un système catalytique comprenant un composé non supporté à base de tungstène ou molybdène, seul ou en mélange, et d'un composé supporté à base de Pt, Pd, Ru, Rh, Ni, Ir seul ou en mélange sur un support solide choisi parmi le carbone, A1203, Zr02, Si02, MgO, Ce,Zry02, h02, SiC, la silice alumine, les argiles, les zéolithes pris seul ou en mélange. Les composés non supportés à base de tungstène ou molybdène, seul ou en mélange sont les acides de Bronsted choisis parmi l'acide tungstique, l'acide molybdique, le métatungstate d'ammonium, les hétéropolyanions de tungstène, de molybdène, d'acide tungstique, d'acide molybdique, seul ou en mélange. Ledit procédé permet la conversion de la cellulose en éthylène glycol ou en propylène glycol avec un haut rendement et une bonne sélectivité. Dans les exemples illustrant l'invention, les catalyseurs non supportés sont des acides de Bronsted suivants : l'acide tungstique (H2W04), l'acide phosphotungstique (H3PW12040) et le métatungstate d'ammonium ((N1-14)6(W12040).xH20). Le catalyseur supporté est du Ni/Norit CA-1 ou du Pd/C, les teneurs en métaux étant comprises entre 0,6 et 5% poids. Les produits majoritaires obtenus dans ces exemples sont l'éthylène glycol et le propylène glycol. La transformation de cellulose s'effectue dans l'eau à une teneur de 1% poids cellulose/eau à 245°C sous 60 bar de H2 (à température ambiante). La demande de brevet US2009/0326286 décrit l'hydrolyse et l'hydrogénation de biomasses lignocellulosiques en monosaccharides en présence d'un catalyseur homogène et d'un catalyseur hétérogène. Le catalyseur homogène est décrit comme un acide minéral ou organique de Bronsted choisi de préférence parmi les acides H2SO4, H3PO4, H3P03, H3P02 et CH3COOH. Le catalyseur hétérogène est à base de charbon actif ou d'alumine sur lequel est déposé un métal de transition choisi parmi le ruthénium, le nickel, le platine et le palladium à des teneurs comprises entre 0,1% et 5,5% poids par rapport à la masse totale de catalyseur hétérogène. Les produits formés et les rendements associés ne sont pas précisés. Sels et al. (Chem. Commun. 2010, 46, 3577-3579) étudient la transformation de cellulose en hexitols (sorbitol+mannitol) en présence d'un catalyseur homogène et d'un catalyseur hétérogène. Les catalyseurs acides homogènes utilisés sont les acides de Bronsted H2SO4 et H4SiW12040. Le catalyseur hétérogène est du 5% poids Ru/C. La conversion de la cellulose microcristalline est respectivement de 50% et 80% avec ces deux acides pour une réaction dans l'eau à 190°C et sous 50 bars pendant 24h (pH(25.c)=2). Les rendements associés en hexitols sont de 13% et 48%. La cellulose broyée est solubilisée plus rapidement avec une conversion totale en lh dans les mêmes conditions opératoires et un rendement en hexitols de 87%. Avec une optique un peu différente, Zhang et al. (Chem. Commun., 2012, 48, 7052-7054) combinent l'acide tungstique H2W04, non soluble dans l'eau à température ambiante, et le catalyseur hétérogène 5% poids Ru/C pour la conversion de la cellulose en éthylène glycol dans l'eau à 245°C sous 60 bars (à température ambiante). La particularité de ce système est que l'acide tungstique se solubilise à chaud et passe de l'hétérogène à l'homogène pendant la montée en température à 245°C Le rendement en éthylène glycol atteint 59% avec conversion totale de la cellulose en 30 min. Plus récemment, C. Liang (Green Chem., 2013, 15, 891-895) décrit une combinaison de catalyseurs pour la production d'éthylène glycol à partir de cellulose, dans l'eau à 245°C sous 60 bars H2. L'ajout de l'hydroxyde de calcium Ca(OH)2 en association avec le catalyseur hétérogène CuCr permet d'augmenter le rendement en éthylène glycol de la réaction de 5% à 30%. Le rendement en propylène glycol reste quant à lui stable autour de 30-35%. La demande de brevet U5201 1/0060148 de BlOeCON International Holding décrit un procédé de conversion de biomasse lignocellulosique en polyols permettant d'obtenir un rendement en polyols élevé et de minimiser la formation de sous-produits. En particulier, le procédé comprend une étape d'hydrolyse de la cellulose et de biomasses lignocellulosiques en glucose, une étape d'hydrogénation du glucose formé en sorbitol, une étape de déshydratation des polyols obtenus et une étape de récupération, lesdites étapes étant réalisées dans un sel métallique hydraté utilisé comme solvant selon un ratio sel métallique hydraté / biomasse lignocellulosique compris entre 1 et 50, ce qui correspond à un ratio biomasse lignocellulosique / sel métallique compris entre 0,02 et 1. L'hydrolyse de la cellulose est réalisée dans un sel métallique hydraté, utilisé comme solvant, choisi parmi les halogénures de zinc, de calcium et de lithium, seul ou en mélange et en particulier dans le ZnC12.4H20 utilisé comme solvant. L'étape d'hydrolyse est opérée également en présence d'un acide inorganique, de préférence l'acide chlorhydrique (HCI). L'hydrogénation du glucose est également réalisée dans ledit sel métallique hydraté, utilisé comme solvant, en présence d'un acide inorganique, de préférence l'acide chlorhydrique (HCI) et d'un catalyseur hétérogène choisi parmi les catalyseurs classiques d'hydrogénation des sucres tels que les catalyseurs Ru/C, Nickel de Raney, Cuivre de Raney, et nickel supporté sur carbone ou alumine et de préférence en présence du Ru/C, sans précision de la teneur massique en métaux. Les exemples illustrent l'utilisation en tant que solvant du sel inorganique hydraté ZnC12.4H20 dans un rapport massique ZnC12.4H20/cellulose de 12/1. La conversion maximale de la cellulose ainsi obtenue après 1h30 est de 100%. Enfin, en 2009, R. Raines (JACS, 2009, 131, 1979-1985) a décrit la transformation de sucres, de cellulose et de lignocellulose en 2,5-diméthylfurane en deux étapes. La première étape est réalisée dans un milieu liquide ionique à base de diméthylacétamide- LiCl/EMIMpl ([EMIM][CI] = chlorure de 1-éthy1-3-méthyl imidazolium) à 140°C pendant 2h et est catalysée par un mélange du sel métallique de trichlorure de chrome (CrCI3) et d'acide chlorhydrique (HCI) tous deux à 10% molaire relativement à la cellulose. A l'issue de cette première étape, une étape de purification par chromatographie d'exclusion stérique est mise en oeuvre et permet d'éliminer les ions chlorures du milieu de manière à éviter l'empoisonnement du catalyseur utilisé dans la deuxième étape. La deuxième étape peut ainsi avoir lieu et implique la transformation de la solution purifiée en présence d'un catalyseur à base de cuivre déposé sur du Ru/C sous hydrogène, dans le 1-butanol à 220°C pendant 10h pour former du 2,5-diméthylfurane Le procédé en deux étapes ainsi décrit permet d'obtenir une sélectivité élevée en 2,5-diméthylfurane mais conduit également à la production d'une quantité non négligeable d'humines. Il n'est pas décrit dans la littérature de procédé qui permette une transformation directe d'une charge choisie parmi la biomasse lignocellulosique et les hydrates de carbone, seuls ou en mélange, en produits valorisables mono ou polyoxygénés, par mise en contact de ladite charge, simultanément, au sein d'un même milieu réactionnel avec une combinaison d'au moins un catalyseur homogène choisi parmi les acides inorganiques et organiques de Bronsted, et d'un ou plusieurs catalyseurs hétérogènes comprenant un support spécifique choisi parmi les pérovskites de formule générale ABO3 dans laquelle A est choisi parmi les éléments Mg, Ca, Sr et Ba, La et B est choisi parmi le éléments Fe, Mn, Ti et Zr, les oxydes des éléments choisis parmi le lanthane (La), le néodyme (Nd) et l'yttrium (Y), le cérium (Ce) et le niobium (Nb), seuls ou en mélange, et les oxydes mixtes choisis parmi les aluminates de zinc (Zn), de cuivre (Cu) et de cobalt (Co), seuls ou en mélange, du type de ceux décrits dans la présente invention. Les travaux du demandeur ont permis de mettre en évidence que, de manière surprenante, la mise en contact d'une charge choisie parmi la biomasse lignocellulosique et les hydrates de carbone, seuls ou en mélange, simultanément, avec au moins un catalyseur homogène et un ou plusieurs catalyseurs hétérogènes, tels que revendiqués, dans une même enceinte réactionnelle opérant dans des conditions opératoires spécifiques permettait d'obtenir directement des produits valorisables mono-ou polyoxygénés et de diminuer la teneur en produits non valorisables, tels que les humines. Le système catalytique hétérogène utilisé selon l'invention présente par ailleurs l'avantage d'être stable dans les conditions de la réaction contrairement aux oxydes réfractaires tels que les oxydes d'aluminium ou de silicium par exemple. RESUME DE L'INVENTION Un objet de la présente invention est donc de fournir un procédé de transformation d'une charge choisie parmi la biomasse lignocellulosique et les hydrates de carbone, seuls ou en mélange, en composés mono- ou polyoxygénés, dans lequel ladite charge est mise en contact, simultanément, avec un système catalytique comprenant un ou plusieurs catalyseurs homogènes et un ou plusieurs catalyseurs hétérogènes, dans une même enceinte réactionnelle, en présence d'au moins un solvant, ledit solvant étant de l'eau seule ou en mélange avec au moins un autre solvant, sous atmosphère réductrice, et à une température comprise entre 50°C et 300°C, et àune pression comprise entre 0,5MPa et 20MPa, dans lequel, - ledit ou lesdits catalyseur(s) homogène(s) étant choisi(s) parmi les acides inorganiques et les acides organiques de Bronsted. - ledit ou lesdits catalyseur(s) hétérogène(s) comprenant au moins un métal choisi parmi les métaux des groupes 6 à 11 et les métaux du groupe 14 de la classification périodique et un support choisi parmi les pérovskites de formule générale ABO3 dans laquelle A est choisi parmi les éléments Mg, Ca, Sr, Ba et La, et B est choisi parmi les éléments Fe, Mn, Ti et Zr, les oxydes des éléments choisis parmi le lanthane (La), le néodyme (Nd) et l'yttrium (Y), le cérium (Ce) et le niobium (Nb), seuls ou en mélange, et les oxydes mixtes choisis parmi les aluminates de zinc (Zn), de cuivre (Cu) et de cobalt (Co), seuls ou en mélange. Dans la présente invention, il est fait référence à la nouvelle notation de la classification périodique des éléments : Handbook of Chemistry and Physics, 76ième édition, 19951996. Dans la présente invention, on entend par catalyseur homogène, un catalyseur soluble dans les conditions opératoires de la réaction. On entend par catalyseur hétérogène, un catalyseur non soluble dans les conditions opératoires de la réaction. Un avantage de la présente invention est de permettre l'obtention directe de produits valorisables mono- ou polyoxygénés tout en limitant la formation de produits non valorisables tels que les humines solubles et non solubles, c'est à dire des produits de poids moléculaire important issus de condensations non désirées de sucres et de leurs dérivés. Un autre avantage de la présente invention réside dans l'utilisation d'un catalyseur hétérogène spécifique présentant l'avantage d'être stable dans les conditions de la réaction contrairement aux oxydes réfractaires tels que les oxydes d'aluminium ou de silicium par exemple. Dans le cas où la charge traitée est une charge solide, c'est-à-dire choisie de préférence parmi la biomasse lignocellulosique ou de la cellulose, un autre avantage de la présente invention est de permettre à la fois, l'augmentation de la conversion maximale et l'accélération de la cinétique de conversion de la biomasse lignocellulosique ou de la cellulose par l'utilisation simultanée dans une même enceinte réactionnelle opérant sous atmosphère réductrice, de la combinaison d'au moins un catalyseur homogène et d'un ou plusieurs catalyseur(s) hétérogène(s) tels que revendiqués. DESCRIPTION DETAILLEE DE L'INVENTION La charge La charge traitée dans le procédé selon l'invention est une charge choisie parmi la biomasse lignocellulosique et les hydrates de carbone, seuls ou en mélange, les hydrates de carbone étant choisis de préférence parmi les polysaccharides, les oligosaccharides et les monosaccharides, seuls ou en mélange. Par polysaccharides, nous entendons un ou plusieurs composés contenant au moins 10 sous-unités d'oses liées de façon covalente. Les polysaccharides préférés utilisés comme charge dans la présente invention sont choisis parmi l'amidon, l'inuline, la cellulose et l'hémicellulose seul ou en mélange. Par oligosaccharides, nous entendons un ou plusieurs composés contenant de deux à dix sous-unités d'oses liées de façon covalente. Par oligosaccharide, on désigne plus particulièrement, d'une part un hydrate de carbone ayant pour formule (C61-11005)n ou C6n1-l10n+205n±1 où n est un entier supérieur à 1, obtenu par hydrolyse partielle de l'amidon, l'inuline, la biomasse lignocellulosique, la cellulose et l'hémicellulose, et d'autre part un hydrate de carbone dit mixte ayant pour composition (C6111005)m(C5H804)n, (C6m H10m+205m+1)(C5nH8n+204n+1) où m et n sont des entiers supérieurs ou égaux à 1. Les oligosaccharides sont de préférence choisis parmi les oligomères de pentoses et/ou d'hexoses avec un degré de polymérisation inférieur à celui de la cellulose et de l'hémicellulose (2-30). Ils peuvent être obtenus par hydrolyse partielle de l'amidon, de l'inuline, de la biomasse lignocellulosique, de la cellulose ou de l'hémicellulose. Les oligosaccharides sont généralement solubles dans l'eau. Les oligosaccharides préférés utilisés comme charge dans la présente invention sont choisis parmi le saccharose, le lactose, le maltose, l'isomaltose, l'inulobiose, le mélibiose, le gentiobiose, le tréhalose, le cellobiose, le cellotriose, le cellotetraose et les oligosaccharides issus de l'hydrolyse des polysaccharides nommés au paragraphe précédent. Par monosaccharides, on désigne les sucres simples (hexoses, pentoses) qui peuvent être produits par dépolymérisation complète ou partielle des polysaccharides. Les monosaccharides préférés utilisés comme charge dans la présente invention sont choisis parmi le glucose, le galactose, le mannose, le fructose, l'altrose. La biomasse lignocellulosique est essentiellement constituée de trois constituants naturels présents en quantités variables selon son origine : la cellulose, l'hémicellulose et la lignine. La cellulose (C6H1005), représente la majeure partie (40-60%) de la composition de la biomasse lignocellulosique. La cellulose est un homopolymère linéaire composé de nombreuses unités de D-Anhydroglucopyranose (AGU) reliées entre elles par des liaisons [3-(1-4) glycosidiques. Le motif de répétition est le dimère cellobiose. La cellulose est insoluble dans l'eau à température et pression ambiantes. La cellulose utilisée peut être cristalline ou amorphe. L'hémicellulose est le deuxième hydrate de carbone en quantité après la cellulose et constitue 20 à 40% en poids de la biomasse lignocellulosique. Contrairement à la cellulose, ce polymère est constitué en majorité de monomères de pentoses (cycles à 5 atomes) et hexoses (cycles à 6 atomes). L'hémicellulose est un hétéropolymère amorphe avec un degré de polymérisation inférieur à celui de la cellulose (30-100). La lignine est une macromolécule amorphe présente dans les composés lignocellulosiques dans des proportions variables selon l'origine du matériau (paille - 15%, bois : 20-26%). Sa fonction est le renforcement mécanique, l'hydrophobisation et le soutien des végétaux. Cette macromolécule riche en motifs phénoliques peut être décrite comme résultant de la combinaison de trois unités monomères de type propyl-méthoxy- phénols. Sa masse molaire varie de 5000 g/mol à 10000 g/mol pour les bois durs et atteint 20000 g/mol pour les bois tendres. La matière première lignocellulosique peut avantageusement être constituée de bois ou de déchets végétaux. D'autres exemples non limitatifs de matière biomasse lignocellulosique sont les résidus d'exploitation agricole tels que par exemple la paille, les herbes, les tiges, les noyaux, ou les coquilles, les résidus d'exploitation forestière tels que les produits de première éclaircie, les écorces, les sciures, les copeaux, ou les chutes, les produits d'exploitation forestière, les cultures dédiées (taillis à courte rotation), les résidus de l'industrie agro-alimentaire tels que les résidus de l'industrie du coton, du bambou, du sisal, de la banane, du maïs, du panicum virgatum, de l'alfalfa, de la noix de coco, ou de la bagasse, les déchets organiques ménagers, les déchets des installations de transformation du bois et les bois usagés de construction, de la pâte à papier, du papier, recyclé ou non. La biomasse lignocellulosique peut avantageusement être utilisée sous sa forme brute, c'est-à-dire dans son intégralité de ces trois constituants cellulose, hémicellulose et lignine. La biomasse brute se présente généralement sous forme de résidus fibreux ou poudre. Elle peut également avantageusement être broyée ou déchiquetée pour permettre son transport. La charge biomasse lignocellulosique peut avantageusement aussi être utilisée sous sa forme prétraitée, c'est-à-dire sous une forme contenant au moins une partie cellulosique après extraction de la lignine et/ou de l'hémicellulose. La biomasse subit de préférence un prétraitement afin d'augmenter la réactivité et l'accessibilité de la cellulose au sein de la biomasse avant sa transformation. Ces prétraitements sont de nature mécanique, thermochimique, thermo-mécanico-chimique et/ou biochimique et provoquent la décristallinisation de la cellulose, une diminution du degré de polymérisation de la cellulose, la solubilisation de l'hémicellulose et/ou de la lignine et/ou de la cellulose ou l'hydrolyse partielle de l'hémicellulose et/ou de la cellulose suivant le traitement. Le prétraitement permet de préparer la biomasse lignocellulosique en séparant la partie hydrate de carbone de la lignine et ajustant la taille des particules de biomasse à traiter. La taille des particules de biomasse après le prétraitement est généralement inférieure à 5 mm, de préférence inférieure à 500 microns. Les catalyseurs Conformément à l'invention, ladite charge est mise en contact dans le procédé selon l'invention, simultanément, avec un système catalytique comprenant un ou plusieurs catalyseurs homogènes et un ou plusieurs catalyseurs hétérogènes tels que revendiqués, dans une même enceinte réactionnelle, en présence d'au moins un solvant, ledit solvant étant de l'eau seule ou en mélange avec au moins un autre solvant, sous atmosphère réductrice, et à une température comprise entre 50°C et 300°C, et à une pression comprise entre 0,5MPa et 20MPa. De préférence, ladite charge est mise en contact dans le procédé selon l'invention, simultanément, avec un système catalytique constituée d'un ou plusieurs catalyseurs homogènes et d'un ou plusieurs catalyseurs hétérogènes tels que revendiqués. Un critère essentiel de la présente invention réside dans la mise en contact de ladite charge dans les conditions opératoires telles que revendiquées, simultanément, avec une combinaison d'un ou plusieurs catalyseurs homogènes et d'un ou plusieurs catalyseurs hétérogènes tels que revendiqués, au sein d'une même enceinte réactionnelle. En effet, les réactions mises en jeu dans le procédé de transformation de ladite charge ne sont pas des réactions successives du fait de l'utilisation et du fonctionnement simultané d'une combinaison d'au moins un catalyseur homogène tels que revendiqués et d'un ou plusieurs catalyseurs hétérogènes, dans une même enceinte réactionnelle. La conversion de la charge induite par le ou les catalyseurs homogènes et la transformation des produits ainsi dissouts par le ou les catalyseurs hétérogènes se fait donc de manière concomitante et complémentaire. Il est ainsi possible de tirer avantage de cette compatibilité entre les catalyseurs homogènes et hétérogènes pour s'affranchir de tout travail intermédiaire de traitement ou de purification, synonymes de coûts supplémentaires de procédé et de pertes de matière importants associés à cette étape. De préférence, ledit procédé selon l'invention n'opère pas en deux étapes successives. Conformément à l'invention, le ou lesdits catalyseur(s) homogène(s) est(sont) choisi(s) parmi les acides inorganiques et les acides organiques de Bronsted. De préférence, les acides inorganiques de Bronsted sont choisis, sans être limités à, parmi les acides inorganiques suivants : HF, HCI, HBr, HI, H2S03, H2SO4, H3P02, H3PO4, HNO2, HNO3, H2W04, H4SiW12040, H3PW12040, (NH4)6(W12040)-xH20, H4SiMo12040, H3PMo12040, (NH4)6Mo7024.xH20, H2Mo04, HRe04, H2Cr04, H2Sn03, H4SiO4, H3B03, HCI04, HBF4, HSbF5, HPF6, H2F03P, CISO3H, FSO3H, HN(SO2F)2 et HI03. De manière préférée, les acides inorganiques de Bronsted sont choisis parmi les acides inorganiques suivants : HCI, H2SO4, H3PO4, H2W04, H2Mo04, HRe04, H2Cr04. Un catalyseur homogène acide inorganique de Bronsted très préféré est choisi parmi l'acide tungstique H2W04, l'acide chlorhydrique HCI et l'acide sulfurique H2SO4. De manière très préférée le catalyseur homogène acide inorganique de Bronsted est l'acide tungstique H2W04. Il peut également être noté W03.H20, ou W03.xH20, avec x compris entre 1 et 20, x étant variable en fonction du degré d'hydratation de l'oxyde de tungstène W03. De préférence, les acides organiques de Bronsted sont choisis, sans être limités à, parmi les acides organiques de formules générales R-000H, RSO2H, RSO3H, (RS02)NH, (R0)2P02H, ROH où R est un hydrogène ou une chaîne carbonée composée de groupements alkyles ou aryles, substitués ou non par des hétéroatomes. De manière préférée, les acides organiques de Bronsted sont choisis parmi les acides organiques suivants : l'acide formique, l'acide acétique, l'acide trifluoroacétique, l'acide lactique, l'acide lévulinique, l'acide méthanesulfinique, l'acide méthanesulfonique, l'acide trifluorométhanesulfonique, la bis(trifluorométhanesulfonyl)amine, l'acide benzoïque, l'acide paratoluènesulfonique, l'acide 4-biphénylsulfonique, le diphénylphosphate, et le 1,11-binaphty1-2,2'-diy1 hydrogénophosphate. Un catalyseur homogène acide organique de Bronsted très préféré est choisi parmi l'acide méthanesulfonique (CH3S03H) et l'acide acétique (CH3000H). Dans le cas où plusieurs catalyseurs homogènes choisis parmi les acides inorganiques et les acides organiques de Bronsted sont utilisés dans le procédé selon l'invention, lesdits catalyseurs homogènes peuvent être identiques ou différents. Dans un mode de réalisation préféré, un seul catalyseur homogène choisi parmi les acides inorganiques et les acides organiques de Bronsted est utilisé dans le procédé selon l'invention. Dans le cas où un seul catalyseur homogène est utilisé, ledit catalyseur homogène est l'acide tungstique H2W04. Dans un mode de réalisation très préféré, aucun autre catalyseur homogène de nature différente du ou desdits catalyseurs homogènes choisis parmi les acides organiques et les acides inorganiques de Bronsted n'est mis en oeuvre dans le procédé selon l'invention. Par exemple, aucun autre catalyseur homogène tels que les sels métalliques hydratés ou non, ayant pour formule générale M,T,Xn.n'H20 n'est ajouté dans ladite même enceinte réactionnelle dans lequel le procédé selon l'invention est mis en oeuvre. Conformément à l'invention, ledit ou lesdits catalyseurs hétérogènes comprennent au moins un métal choisi parmi les métaux des groupes 6 à 11 et les métaux du groupe 14 de la classification périodique et un support choisi parmi les pérovskites de formule générale ABO3 dans laquelle A est choisi parmi les éléments Mg, Ca, Sr et Ba et La et B est choisi parmi le éléments Fe, Mn, Ti et Zr, les oxydes des éléments choisis parmi le lanthane (La), le néodyme (Nd) et l'yttrium (Y), le cérium (Ce) et le niobium (Nb), seuls ou en mélange, et les oxydes mixtes choisis parmi les aluminates de zinc (Zn), de cuivre (Cu) et de cobalt (Co), seuls ou en mélange. Dans le cas où plusieurs catalyseurs hétérogènes sont utilisés dans le procédé selon l'invention, lesdits catalyseurs peuvent être identiques ou différents. Ledit métal choisi parmi les métaux des groupes 6 à 11 et les métaux du groupe 14 de la classification périodique du ou des catalyseurs hétérogènes selon invention sont de préférence choisis parmi les métaux suivants : Cr, Mo, W, Mn, Tc, Re, Fe, Ru, Os, Co, Rh, Ir, Ni, Pd, Pt, Cu, Ag, Au, Zn, Cd, et Hg, d'une part, et parmi : Ge, Sn et Pb d'autres part, pris seuls ou en mélange. De manière préférée, ledit métal est choisi parmi les métaux Mo, W, Re, Ru, Co, Rh, Ir, Ni, Pd, Pt, Cu, d'une part et Sn, d'autre part, pris seuls et en mélange. De manière très préférée, ledit métal est choisi parmi les métaux Ru, Ir, Ni, Pd, Pt, d'une part et Sn, d'autre part, pris seuls et en mélange. De manière encore plus préférée, ledit métal est choisi parmi les métaux Ni, Pt, Ru, d'une part et Sn, d'autre part, pris seuls ou en mélange et de manière très préférée parmi Pt et Ni, pris seuls ou en mélange. Selon un mode de réalisation préféré, les mélanges de métaux suivants sont préférés : NiSn, RePt, FePt, SnPt, CuPt, IrPt, CoPt, RhPt, OsPt, RuRe, PdRe, RuSn et RuPt et de manière encore plus préférée, les mélanges de métaux suivants : NiSn, RePt, RuRe et RuPt. Dans le cas où le métal dudit ou desdits catalyseurs hétérogènes est choisi parmi les métaux nobles suivants : Ru, Os, Rh, Pd, Pt, Ag, Au, la teneur en métal noble sur ledit ou lesdits catalyseurs hétérogènes est avantageusement compris entre 0,1 et 10% poids et de manière préférée entre 0,1 et 5% poids par rapport à la masse totale dudit ou desdits catalyseurs hétérogènes. Dans le cas où le métal dudit ou desdits catalyseurs hétérogènes est choisis parmi les métaux non nobles, la teneur en métal non noble sur ledit ou lesdits catalyseurs hétérogènes est avantageusement compris entre 0,1 et 40% poids et de manière préférée entre 0,1 et 30% poids, de manière très préférée entre 0,1 et 20% poids par rapport à la masse totale dudit ou desdits catalyseurs hétérogènes. Le ou les métaux du ou des catalyseurs hétérogènes selon invention sont avantageusement déposés sur un support. Conformément à l'invention, ledit ou lesdits catalyseurs hétérogènes comprennent un support choisi parmi les pérovskites de formule générale ABO3 dans laquelle A est choisi parmi les éléments Mg, Ca, Sr, Ba et La, et B est choisi parmi le éléments Fe, Mn, Ti et Zr, les oxydes des éléments choisis parmi le lanthane (La), le néodyme (Nd) et l'yttrium (Y), le cérium (Ce) et le niobium (Nb), seuls ou en mélange, et de préférence, parmi le lanthane (La), le néodyme (Nd) l'yttrium (Y), et le niobium (Nb), et les oxydes mixtes choisis parmi les aluminates de zinc (Zn), de cuivre (Cu) et de cobalt (Co), seuls ou en mélange. Des exemples non limitatifs de pérovskite sont : BaTiO3, SrTiO3, BaZr03, CaZr03, SrZr03, CaMn03, Ca2Fe05, LaSr03, LaMn03. De manière préférée, le support dudit ou desdits catalyseur(s) hétérogène(s) est une pérovskite. Dans un autre mode de réalisation préféré, le support est l'oxyde de cérium. Dans un mode de réalisation préféré, lesdits oxydes, simples ou mixtes, sont dopés par au moins un élément choisis parmi les alcalins, les alcalino-terreux et les terres rares, seuls ou en mélange. Dans le cas où ledit support est choisi parmi les oxydes dopés par au moins un élément choisi parmi les alcalins, ledit élément dopant est avantageusement choisi parmi les éléments : Li, Na, K, Rb, Cs et de préférence parmi Li, Na, K. Dans le cas où ledit support est choisi parmi les oxydes dopés par au moins un élément choisi parmi les alcalino-terreux, ledit élément dopant est avantageusement choisi parmi Be, Mg, Ca, Sr, Ba, et de préférence parmi : Ca, Sr, Ba. Dans le cas où ledit support est choisi parmi les oxydes dopés par au moins un élément choisi parmi les terres rares, ledit élément dopant est avantageusement choisi parmi : La, Ce, Sm, Gd, Y, Pr. De préférence, la teneur en élément dopant choisi parmi les alcalins, les alcalino-terreux et les terres rares, seuls ou en mélange est avantageusement comprise entre 0,1% et 30% poids et de manière préférée entre 1 et 20% poids par rapport à la masse totale dudit support. Le catalyseur hétérogène selon l'invention présente l'avantage d'être stable dans les conditions hydrothermales de la réaction, c'est-à-dire des conditions des conditions alliant l'eau et la température contrairement aux oxydes réfractaires comme les oxydes d'aluminium ou de silicium par exemple. Le support peut cependant subir une étape de traitement visant à améliorer sa stabilité dans les conditions hydrothermales de la réaction. On peut citer par exemple la passivation de surface, le dépôt de film carboné, le dépôt d'oxyde. De préférence le support est utilisé sans modification visant à améliorer sa stabilité dans les conditions hydrothermales de la réaction. Le catalyseur hétérogène possède une surface spécifique inférieure à 100 m2/g, de manière préférée comprise entre 1 et 70m2/g et de manière très préférée comprise entre 1 et 40 m2/g. Le dépôt du ou des métaux choisis parmi les groupes 6 à 11 et les métaux du groupe 14 de la classification périodique sur ledit support du ou des catalyseurs hétérogènes selon invention fait généralement intervenir un précurseur du ou des métaux. Par exemple il peut s'agir de complexes organiques métalliques, de sels de métaux comme les chlorures métalliques, les nitrates métalliques, les carbonates métalliques. L'introduction du ou des métaux peut avantageusement être réalisée par toute technique connue de l'Homme du métier comme par exemple l'échange ionique, l'imprégnation à sec, l'imprégnation par excès, le dépôt en phase vapeur, etc. L'introduction de métal peut être réalisée avant ou après la mise en forme du support L'étape d'introduction du ou des métaux peut avantageusement être suivie d'une étape de traitement thermique. Le traitement thermique est avantageusement réalisé entre 300°C et 700°C, sous atmosphère oxygène ou air. Lw: pe de traitement thermique peut être suivie d'un traitement de réduction en température. Le traitement thermique réducteur est avantageusement réalisé à une température comprise entre 150°C et 600°C sous flux ou atmosphère d'hydrogène. De préférence, ledit ou lesdits catalyseurs hétérogènes subissent également une étape de réduction in-situ c'est-à-dire dans le réacteur où se déroule la réaction, avant l'introduction de la charge réactionnelle. Ladite étape de réduction peut également avantageusement être réalisée ex-situ. Le ou les catalyseurs hétérogènes utilisés dans la présente invention peuvent être sous forme de poudre, d'extrudés, de billes ou de pastilles. La mise en forme peut être réalisée avant ou après l'introduction du métal. Le ou les catalyseurs hétérogènes utilisés dans la présente invention sont caractérisés par les techniques connues de l'homme du métier. Procédé de transformation Conformément à l'invention, le procédé de transformation de la charge choisie parmi la biomasse lignocellulosique et les hydrates de carbone, seuls ou en mélange, est mis en oeuvre dans une enceinte réactionnelle en présence d'au moins un solvant, ledit solvant étant de l'eau seule ou en mélange avec au moins un autre solvant, sous atmosphère réductrice, et à une température comprise entre 50°C et 300°C, et à une pression comprise entre 0,5MPa et 20MPa. Le procédé est donc mis en oeuvre dans une enceinte réactionnelle comprenant au moins un solvant et dans laquelle ladite charge est mise en présence du système catalytique selon l'invention. Conformément à l'invention, le procédé selon l'invention opère en présence d'au moins un solvant, ledit solvant étant de l'eau seule ou en mélange avec au moins un autre solvant. Selon un mode de réalisation préféré, le procédé selon l'invention opère en présence d'eau en mélange avec au moins un alcool ou au moins un solvant organique, dans des conditions sub- ou supercritiques. Les alcools sont avantageusement choisis parmi le méthanol, l'éthanol et les propanols. Les solvants organiques peuvent avantageusement être choisis parmi le tétrahydrofurane et l'acétate d'éthyle. Dans le cas où ledit procédé selon l'invention opère en présence d'eau en mélange avec au moins un autre solvant, le mélange de solvants comprend une teneur massique en eau supérieure à 5% poids et de manière préférée supérieure à 30% et de manière très préférée supérieure à 50% par rapport à la masse totale dudit mélange. Selon un autre mode de réalisation, le procédé selon l'invention opère uniquement en présence d'eau. De préférence, le procédé selon l'invention opère en présence d'au moins un solvant à l'exception des solvants choisis parmi les liquides ioniques. Conformément à l'invention, le procédé de transformation de ladite charge est réalisé sous atmosphère réductrice, de préférence sous atmosphère d'hydrogène. L'hydrogène peut être utilisé pur ou en mélange. De préférence, ledit procédé selon l'invention opère à une température comprise entre 50°C et 300°C et de manière préférée entre 80°C e250°C, et à une pression comprise entre 0,5MPa et 20MPa et de manière préférée entre 2 MPa et 20 MPa. Généralement le procédé peut être opéré selon différents modes de réalisation. Ainsi, le procédé peut avantageusement être mise en oeuvre en discontinu ou en continu, par exemple en lit fixe. On peut opérer dans une enceinte réactionnelle fermée ou en réacteur semi-ouvert. Lesdits catalyseurs homogènes sont avantageusement introduits dans l'enceinte réactionnelle à raison d'une quantité correspondant à un rapport massique charge/catalyseur(s) homogène(s) compris entre 1,5 et 1000, de préférence entre 5 et 1000, et de manière préférée entre 10 et 500. Le ou les catalyseurs hétérogènes sont introduits dans l'enceinte réactionnelle à raison d'une quantité correspondant à un rapport massique charge/catalyseur(s) hétérogène(s) compris entre 1 et 1000, de préférence entre 1 et 500, de préférence entre 1 et 100, de préférence entre 1 et 50 et encore préférentiellement entre 1 et 25. Le ou les catalyseur(s) hétérogène(s) introduit(s) dans le réacteur peu(ven)t subir une étape de traitement thermique réducteur avant l'introduction de la charge réactionnelle. Le traitement thermique réducteur est de préférence réalisé à une température comprise entre 150°C et 600°C sous flux ou atmosphère d'hydogène. La charge est introduite dans le procédé à raison d'une quantité correspondant à un rapport massique solvant/charge compris entre 1 et 1000, de préférence entre 1 et 500 et encore préférentiellement entre 5 et 100. Si l'on choisit un procédé en continu, la vitesse massique horaire (débit de charge massique/masse de catalyseur(s) hétérogène(s)) est entre 0,01 et 5 h-1, de préférence entre 0,02 et 2 h-1. Les produits obtenus et leur mode d'analyse Les produits de la réaction du procédé de transformation selon l'invention sont des composés mono- ou polyoxygénés. Lesdits composés mono- ou polyoxygénés sont solubles dans l'eau. Lesdits composés mono- ou polyoxygénés sont avantageusement constitués de monosaccharides et de leurs dérivés, d'oligosaccharides, et également de polymères solubles avantageusement formés par combinaisons successives des dérivés des monosaccharides. Par monosaccharide, on désigne un hydrate de carbone ayant pour composition C,112,0, où n est supérieur à 2, obtenu par hydrolyse totale de la cellulose, ou de l'hémicellulose, ou de l'amidon. Les monosaccharides sont des sucres simples qui sont produits par dépolymérisation complète de la cellulose et/ou hémicellulose, tels que en particulier, le glucose, le galactose, le mannose, le xylose, le fructose, etc. Par dérivés des monosaccharides et des oligosaccharides, on désigne les produits pouvant être obtenus par exemple par déshydratation, isomérisation, réduction ou oxydation : - des sucres alcools, des alcools et des polyols : en particulier le cellobitol, le sorbitol, l'anhydrosorbitol, les hexanetétrols, les hexanetriols, les hexanediols, le xylitol, les pentanetétrols, les pentanetriols, les pentanediols, l'érythritol, les butanetriols, les butanediols, le glycérol, le 1,3-propanediol, le propylène glycol, l'éthylène glycol, les hexanols, les pentanols, les butanols, les propanols, l'éthanol... - des monocétones, des polycétones : l'hydroxyacétone, la 2,5-hexanedione... - des acides carboxyliques et leurs esters, des lactones : l'acide formique, les formiates d'alkyles, l'acide acétique, les acétates d'alkyles, l'acide hexanoïque, les hexanoates d'alkyles, l'acide lévulinique, les lévulinates d'alkyles, l'acide lactique, les lactates d'alkyles, l'acide glutarique, les glutarates d'alkyles, l'acide 3- hydroxypropanoïque, la 3-hydroxybutyrolactone, la rbutyrolactone, la y- valérolactone - des éthers cycliques : par exemple le tétrahydrofurane (THF), le 3- méthyltétrahydrofurane (Me-THF) et ses isomères de position, le 2,4- diméthyltétrahydrofurane et ses isomères de position, le tétrahydropyrane-2- méthanol et ses isomères de position. - des furanes : l'acide furane-2,5-dicarboxylique, le 5-(hydroxyméthyl)furfural, le furfural... Par polymères solubles, on désigne tous les produits issus de la condensation entre les monosaccharides, les oligosaccharides et/ou les dérivés des monosaccharides. A l'issue de la réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. La quantité des produits de réaction solubles dans l'eau (monosaccharides et dérivés, oligosaccharides, polymères solubles) est déterminée par l'analyse COI (Carbone Organique Total) qui consiste en la mesure du carbone en solution. La quantité des monosaccharides et leurs dérivés est déterminée par analyses HPLC. Dans les exemples ci-dessous, les supports pérovskites des catalyseurs hétérogènes sont commerciaux. L'acide tungstique H2W04 constituant un catalyseur homogène, acide inorganique de Bronsted conforme à l'invention, est commercial et utilisé sans purification. Il peut également être noté W03.H20, ou W03.xH20, avec x compris entre 1 et 20, x étant variable en fonction du degré d'hydratation de l'oxyde de tungstène W03. L'acide chlorhydrique HCI constituant un catalyseur homogène, acide inorganique de Bronsted conforme à l'invention, est commercial et utilisé sans purification. L'acide sulfurique H2SO4 constituant un catalyseur homogène, acide inorganique de Bronsted conforme à l'invention, est commercial et utilisé sans purification. L'acide méthanesulfonique CH3S03H constituant un catalyseur homogène, acide organique de Bronsted conforme à l'invention, est commercial et utilisé sans purification. L'acide acétique CH3CO2H constituant un catalyseur homogène, acide organique de Bronsted conforme à l'invention, est commercial et utilisé sans purification. Exemple 1 : Préparation des catalyseurs Cl, C2, C3, C4, C5, C6 et C7 comprenant 0,5°/opoids Pt sur un support de type pérovskite Une solution aqueuse d'acide hexachloroplatinique H2PtC16.xH20 à 1,67% en poids de Pt (7.2mL soit 0,120g de Pt) est ajoutée à température ambiante au support de type pérovskite de formule générale ABO3 (24g) préalablement désorbé sous vide (1h, 100°C). Le mélange est agité pendant une heure puis évaporé. Le solide obtenu est ensuite mis à sécher à l'étuve à 110°C pendant 24h. Le solide est calciné sous débit d'air sec à la température de 500°C pendant 4h. Il est ensuite recuit sous flux d'hydrogène à 500°C pendant deux heures. Les catalyseurs obtenus contiennent 0,5% poids de platine. Les formulations des catalyseurs préparés sont résumés dans le Tableau 1. Exemple 2 : Préparation du catalyseur 08 comprenant 0,5% poids Pt sur un support de type alumine Une solution aqueuse d'acide hexachloroplatinique H2PtC16.xH20 à 0.75% en poids de Pt (16mL, 0,120g de Pt) est ajoutée à température ambiante au support de type alumine de formule A1203 (24g) de type cristallographique rA1203 préalablement désorbé sous vide (1h, 100°C). Le mélange est agité pendant une heurepuis évaporé. Le solide obtenu est ensuite mis à sécher à l'étuve à 110°C pendant 24h. Le solide est calciné sous débit d'air sec à la température de 500°C pendant 4h. Il est ersuite réduit sous flux d'hydrogène à 500°C pendant deux heures. Les catalyseurs obtenuscontiennent 0,5% poids de platine. La formulation du catalyseur préparé est résumé dans le Tableau 1. Exemple 3 : Préparation du catalyseur C9 comprenant 10% poids Ni sur un support de type pérovskite Une solution aqueuse de nitrate de nickel à 35% poids (7,2mL soit 2.5g de Ni) est ajoutée à température ambiante au support de type pérovskite de formule BaZr03 (24g) préalablement désorbée sous vide (1h, 100°C). Le mélange est agité pendant une heure puis évaporé. Le solide obtenu est ensuite mis à sécher à l'étuve à 110°C pendant 24h. Le solide est calciné sous débit d'air sec à la température de 150°C pendant 1h, puis de 250°C pendant 1h, puis de 350°C pendant 3h et enfinde 450°C pendant 4h. Il est ensuite réduit sous flux d'hydrogène à 300°C pendant deux 1-eures. Le catalyseur obtenu contient 10,5% poids de nickel. La formulation du catalyseur préparé est résumé dans le Tableau 1.30 Tableau 1 : Formulation des catalyseurs hétérogènes Cl à 07 et 08 et 09 NOM Composition SBET catalyseur (m2/g) Cl 0,5°/oPt/BaTiO3 1 C2 0,5°/oPt/SrTiO3 3 C3 0,5°/oPt/CaMn03 4 C4 0,5°/oPt/CaZr03 1 C5 0,5°/oPt/SrZr03 5 06 0,5°/oPt/BaZr03 3 07 0,5°/oPt/LaMn03 2 08 0,5°/oPt/A1203 195 09 10,5°/oNi/BaZr03 3 Exemple 4 : Transformation de la cellulose mettant en oeuvre les catalyseurs Cl, 02, 03, 5 04 05 06 et 07 0 5°/0 ds Pt/ABO3 en combinaison avec un catal seur homos ene F-I ^._ //01, L'exemple 4 concerne la conversion de la cellulose à partir d'une combinaison d'un catalyseur hétérogène Cl à 07, dont la préparation est décrite dans l'exemple 1, et d'un catalyseur homogène constitué d'un acide inorganique de Bronsted H2W04 pour la 10 production de produits mono- et polyoxygénés. Dans un autoclave de 100mL, on introduit 50mL d'eau, 1,3g de cellulose SigmaCelle, 0,13g de H2W04 et 0,55g de catalyseur sous atmosphère d'azote. L'acide tungstique est soluble dans l'eau dans les conditions opératoires. Le catalyseur homogène H2W04 est introduit dans l'enceinte réactionnelle à raison d'une 15 quantité correspondant à un rapport massique charge/H2W04= 10. Les catalyseurs hétérogènes sont introduits dans l'enceinte réactionnelle à raison d'une quantité correspondant à un rapport massique charge/catalyseur hétérogène = 2,5. La cellulose est introduite dans l'autoclave à raison d'une quantité correspondant à un rapport massique solvant/cellulose = 38. Une pression à froid de 5MPa d'hydrogène est 20 introduite. L'autoclave est chauffé à 230°C et, à température, la pression totale dans le réacteur est de 1 OMPa. Après 12h de réaction, le milieu réactionnel est prélevé et centrifugé. Des prélèvements sont également effectués au cours du test et analysés par chromatographie 25 liquide sous haute pression (HPLC) en utilisant la réfractométrie pour déterminer la teneur en produits de conversion de la solution aqueuse. Les résultats obtenus sont référencés dans le Tableau 2. Tableau 2 : Solubilisation de cellulose et formation d'humines Catalyseur Nature Solubilisation à 12h Formation (0/0) d'humines H2W04 H2W04 55 Humines Cl + H2W04 0,5`)oPt/BaTiO3+ 77 Pas d'humines H2W04 C2 + H2W04 0,5`)oPt/SrTiO3+ 68 Pas d'humines H2W04 C3 + H2W04 0,5`)oPt/CaMn 03 + 63 Pas d'humines H2W04 C4 + H2W04 0,5`)oPt/CaZr03+ 89 Pas d'humines H2W04 C5 + H2W04 0,5`)oPt/SrZr03+ 88 Pas d'humines H2W04 C6 + H2W04 0,5`)oPt/BaZr03 + 99 Pas d'humines H2W04 C7 + H2W04 0,5`)oPt/LaMn03 + 72 Pas d'humines H2W04 L'association d'un catalyseur homogène (acide tungstique) et d'un catalyseur hétérogène contenant du platine déposé sur un support pérovskite, de type Cl à C7 se révèle plus efficace en comparaison avec le catalyseur homogène pris seul. On observe une cinétique de solubilisation accélérée à partir de la combinaison du catalyseur hétérogène contenant du platine supporté sur un support pérovskite décrit dans l'exemple 1 et de l'acide tungstique par rapport à l'acide tungstique pris seul. On observe une disparition totale de la formation d'humines à partir de la combinaison du catalyseur hétérogène contenant du platine supporté sur un support pérovskite décrit dans l'exemple 1 et de l'acide tungstique par rapport à l'acide tungstique pris seul. Le mélange résultant est constitué d'alcools tels que le méthanol, l'éthanol, les propanols, les butanols, les pentanols, les butanols, les hexanols, de polyols tels l'éthylène glycol, le propylène glycol, le 1,3-propanediol, les butanediols, les pentanediols, les hexanediols, les hexanetriols, le glycérol, les tétraols, les pentitols, les hexitols, d'esters tels que la valérolactone, d'éthers tels que les tetrahydrofuranes, l'anhydroerythritol, l'anhydroxylitol, l'isosorbide, le 1,4-sorbitan, d'acides tels que l'acide lactique et d'autres produits non identifiés. A la fin de la réaction, les éléments constitutifs du catalyseur hétérogène sont dosés dans la solution par ICP-MS (lnductively coupled plasma mass spectrometry). La quantité de Pt et d'élément Zr, Sr, Ca, Ti, Mn ou Ba passée en solution est inférieure à 2% de la quantité introduite. A la fin de la réaction, les catalyseurs Cl, 02, 03, 04, 05, 06 et 07 sont isolés et séchés à l'étuve. Leur structure est analysée par diffraction des rayons X. Ils présentent la même structure de type pérovskite AB03, avant et après réaction. Les catalyseurs tels que revendiqués dans l'invention sont donc stables en conditions hydrothermales de la réaction. Exemple 5 : Transformation de la cellulose mettant en oeuvre le catalyseur 06 (0,5% -oids Pt/BaZr03 en combinaison avec différents catal seurs homos ènes conforme 15 Cet exemple concerne la conversion de la cellulose à partir d'une combinaison du catalyseur 06, dont la préparation est décrite dans l'exemple 1, et de différents catalyseurs homogènes constitués d'acides inorganiques et organiques de Bronsted répertoriés dans le Tableau 3 pour la production de produits mono- et polyoxygénés. 20 Dans un autoclave de 100mL, on introduit 50mL d'eau, 1,3g de cellulose SigmaCelle, x mg de catalyseur homogène et 0,55g de catalyseur 06 = Pt/BaZr03 sous atmosphère d'azote. Les catalyseurs homogènes acides organiques et inorganiques de Bronsted sont solubles dans l'eau dans les conditions opératoires. Une pression à froid de 5MPa d'hydrogène est introduite. 25 L'autoclave est chauffé à 230°C et, à température, la pression totale dans le réacteur est de 1 OMPa. Après 12h de réaction, le milieu réactionnel est prélevé et centrifugé. Des prélèvements sont également effectués au cours du test et analysés par chromatographie liquide sous haute pression (HPLC) en utilisant la réfractométrie pour déterminer la 30 teneur en produits de conversion de la solution aqueuse. Les résultats obtenus sont référencés dans le Tableau 3. Tableau 3 : Solubilisation de cellulose et formation d'humines 06 (Pt/BaZr03) + Masse x Solubilisation à Formation catalyseur homogène (mg) 12h d'humines (yo) Pas de catalyseur 0 52 Pas d'humines homogène HCI 8 94 Pas d'humines H2SO4 20 90 Pas d'humines CH3000H 13 95 Pas d'humines CH3S03H 19 90 Pas d'humines L'association d'un catalyseur homogène et d'un catalyseur hétérogène contenant du platine déposé sur un support pérovskite 06 se révèle plus efficace en comparaison avec le catalyseur hétérogène pris seul. On observe une cinétique de solubilisation accélérée à partir de la combinaison du catalyseur hétérogène contenant du platine supporté sur un support pérovskite 06 et d'un catalyseur homogène par rapport au catalyseur hétérogène pris seul. A la fin de la réaction, les éléments constitutifs du catalyseur hétérogène sont dosés dans la solution par ICP-MS. La quantité de Pt, Zr et Ba passée en solution est inférieure à 2% de la quantité introduite. A la fin de la réaction, le catalyseur 06 est isolé et séché à l'étuve. Sa structure est analysée par diffraction des rayons X. Le catalyseur 06 présente la même structure de type pérovskite BaZr03, avant et après réaction. Le catalyseur 06 conforme à l'invention est donc stable dans les conditions de la réaction. Exemple 6 : Transformation de la cellulose mettant en oeuvre le catalyseur 09 (10,5% -oids Ni/BaZr0 en combinaison avec l'acide tun sti ue conforme Cet exemple concerne la conversion de la cellulose à partir d'une combinaison du catalyseur 09 décrit dans l'exemple 3 et d'un catalyseur homogène constitué d'un acide inorganique de Bronsted H2W04 pour la production de produits mono- et polyoxygénés. Dans un autoclave de 100mL, on introduit 50mL d'eau, 1,3g de cellulose SigmaCelle, 0,13g de H2W04 et 0,55g de catalyseur 09 = Ni/BaZr03 sous atmosphère d'azote. L'acide tungstique est soluble dans l'eau dans les conditions opératoires. Une pression à froid de 5MPa d'hydrogène est introduite. L'autoclave est chauffé à 230°C et, à température, la pression totale dans le réacteur est de 10MPa. Après 12h de réaction, le milieu réactionnel est prélevé et centrifugé. Des prélèvements sont également effectués au cours du test et analysés par chromatographie liquide sous haute pression (HPLC) en utilisant la réfractométrie pour déterminer la teneur en produits de conversion de la solution aqueuse. Les résultats obtenus sont référencés dans le Tableau 4. Tableau 4 : Solubilisation de cellulose et formation d'humines Catalyseurs Nature Solubilisation à Formation 12h d'humines (yo) H2W04 H2W04 55 Humines C9 + H2W04 10%Ni/BaZr03+ 95 Pas d'humines H2WO4 L'association d'acide tungstique et d'un catalyseur hétérogène 09 contenant du nickel déposé sur un support pérovskite se révèle plus efficace en comparaison avec l'acide tungstique pris seul. On observe une cinétique de solubilisation accélérée à partir de la combinaison du catalyseur hétérogène 09 contenant du nickel supporté sur un support pérovskite et de l'acide tungstique par rapport à l'acide tungstique pris seul. On observe une disparition totale de la formation d'humines à partir de la combinaison du catalyseur hétérogène 09 contenant du nickel supporté sur un support pérovskite et de l'acide tungstique par rapport à l'acide tungstique pris seul. A la fin de la réaction, les éléments constitutifs du catalyseur hétérogène sont dosés dans la solution par ICP-MS. La quantité de Ni, Zr et Ba passée en solution est inférieure à 2% de la quantité introduite. A la fin de la réaction, le catalyseur 09 est isolé et séché à l'étuve. Sa structure est analysée par diffraction des rayons X. Le catalyseur 09 présente la même structure de type pérovskite BaZr03, avant et après réaction. Le catalyseur 09 conforme à l'invention est donc stable dans les conditions de la réaction. Exemple 7 : Transformation de la cellulose mettant en oeuvre le catalyseur 08 (0,5% -oids Pt/A1203 en combinaison avec l'acide tun sti ue non conforme Cet exemple concerne la conversion de la cellulose à partir d'une combinaison du catalyseur C8, dont la préparation est décrite dans l'exemple 2, et d'un catalyseur homogène constitué d'un acide inorganique de Bronsted H2W04 pour la production de produits mono- et polyoxygénés. Dans un autoclave de 100mL, on introduit 50mL d'eau, 1,3g de cellulose SigmaCelle, 0,13g de H2W04 et 0,55g de catalyseur 08 = Pt/A1203 sous atmosphère d'azote. L'acide tungstique est soluble dans l'eau dans les conditions opératoires. Une pression à froid de 5MPa d'hydrogène est introduite. L'autoclave est chauffé à 230°C et, à température, la pression totale dans le réacteur est de 10MPa. Après 12h de réaction, le milieu réactionnel est prélevé et centrifugé. Des prélèvements sont également effectués au cours du test et analysés par chromatographie liquide sous haute pression (HPLC) en utilisant la réfractométrie pour déterminer la teneur en produits de conversion de la solution aqueuse. Les résultats obtenus sont référencés dans le Tableau 5. Tableau 5 : Solubilisation de cellulose et formation d'humines Catalyseurs Nature Solubilisation à Stabilité Structure 12h Catalyseur (yo) 06+ H2W04 0.5%Pt/BaZr03 + 99 Oui H2WO4 08+ H2W04 0.5%Pt/A1203+ 80 Non H2WO4 Après solubilisation de la cellulose, les catalyseurs sont isolés et séchés à l'étuve. Leur structure sont analysés par diffraction des rayons X. Le catalyseur 08 présente une structure de type cristallographique boehmite, différente de sa structure originelle de type cristallographique y-alumine. La quantité de Pt mesurée en solution est de 10%. Le catalyseur 08 est instable dans les conditions de réaction. Le catalyseur 08 n'est donc pas conforme à l'invention. REVENDICATIONS1. Procédé de transformation d'une charge choisie parmi la biomasse lignocellulosique et les hydrates de carbone, seuls ou en mélange, en composés mono- ou polyoxygénés, dans lequel ladite charge est mise en contact, simultanément, avec un système catalytique comprenant un ou plusieurs catalyseur(s) homogène(s) et un ou- plusieurs catalyseurs hétérogènes, dans une même enceinte réactionnelle, en présence d'au moins un solvant, ledit solvant étant de l'eau seule ou en mélange avec au moins un autre solvant, sous atmosphère réductrice, et à une température comprise entre 50°C et 300°C, et à une pression comprise entre 0,5MPa et 20MPa, dans lequel, - ledit ou lesdits catalyseur(s) homogène(s) étant choisi(s) parmi les acides inorganiques et les acides organiques de Bronsted. - ledit ou lesdits catalyseur(s) hétérogène(s) comprenant au moins un métal choisi parmi les métaux des groupes 6 à 11 et les métaux du groupe 14 de la classification périodique et un support choisi parmi les pérovskites de formule générale ABO3 dans laquelle A est choisi parmi les éléments Mg, Ca, Sr et Ba, La et B est choisi parmi le éléments Fe, Mn, Ti et Zr, les oxydes des éléments choisis parmi le lanthane (La), le néodyme (Nd) et l'yttrium (Y), le cérium (Ce) et le niobium (Nb), seuls ou en mélange, et les oxydes mixtes choisis parmi les aluminates de zinc (Zn), de cuivre (Cu) et de cobalt (Co), seuls ou en mélange. 2. Procédé selon la revendication 1 dans lequel ladite charge est mise en contact simultanément, avec un système catalytique constituée dudit ou desdits catalyseur(s) homogène(s) et dudit ou desdits catalyseur(s) hétérogène(s). 3. Procédé selon l'une des revendications 1 à 2 dans lequel les acides inorganiques de Bronsted sont choisis parmi les acides inorganiques suivants : HF, HCI, HBr, HI, H2S03, H2SO4, F-13P02, 1-13PO4, HNO2, HNO3, H2W04, H4Sin2040, Fi3P1/1/12040, (NF-14)6(A/12040).xH20, Fi4SiMo12040, H3PMo12040, (NH4)6M07024.xF120, H2Mo04, HRea4, H2Cr04, Fi2Sn03, 1-14S104, H3B03, HCI04, HBF4, HSbF5, HPF6, H2F03P, CISO3H, FSO3H, HN(SO2F)2 et HI03. 4. Procédé selon la revendication 3 dans lequel les acides inorganiques de Bronsted sont choisis parmi les acides inorganiques suivants : HC1, H2SO4, H3PO4, H2W04, H2Mo04, HRe04, H2Cr04 5. Procédé selon la revendication 4 dans lequel l'acide inorganique de Bronsted est l'acide tungstique H2W04. 6. Procédé selon l'une des revendications 1 à 5 dans lequel les acides organiques de Bronsted sont choisis parmi les acides organiques de formules générales R-000H, RSO2H, RSOàH, (RS02)NH, (R0)2P02H, ROH où R est un hydrogène ou une chaîne carbonée composée de groupements alkyles ou aryles, substitués ou non par des hétéroatomes. 7. Procédé selon la revendication 6 dans lequel les acides organiques de Bronsted sont choisis parmi l'acide formique, l'acide acétique, l'acide trifluoroacétique, l'acide lactique, l'acide lévulinique, l'acide méthanesulfinique, l'acide méthanesulfonique, l'acide trifluorométhanesulfonique, la bis(trifluorométhanesulfonyl)amine, l'acide benzoïque, l'acide paratoluènesulfonique, l'acide 4-biphénylsulfonique, le diphénylphosphate, et le 1,1'- binaphty1-2,2'-diy1 hydrogénophosphate. 8. Procédé selon la revendication 7 dans lequel l'acide organique de Bronsted est choisi parmi l'acide méthanesulfonique et l'acide acétique. 9. Procédé selon l'une des revendications 1 à 8 dans lequel le métal du ou des catalyseurs hétérogènes est choisi parmi les métaux Mo, W, Re, Ru, Co, Rh, Ir, Ni, Pd, Pt, Cu, d'une part et Sn, d'autre part, pris seuls et en mélange. 10. Procédé selon la revendication 9 dans lequel le métal du ou des catalyseurs hétérogènes est choisi parmi les métaux Ni, Pt, Ru d'une part et Sn, d'autre part, pris seuls et en mélange. 11. Procédé selon l'une des revendications 1 à 10 dans lequel les catalyseurs homogènes sont introduits dans l'enceinte réactionnelle à raison d'une quantité correspondant à un rapport massique biomasse/catalyseur(s) homogène(s) compris entre 1,5 et 1000. 12. Procédé selon l'une des revendications 1 à 11 dans lequel ledit procédé opère uniquement en présence d'eau. 13. Procédé selon l'une des revendications précédentes dans lequel l'atmosphère réductrice est une atmosphère d'hydrogène, pure ou en mélange. 14. Procédé selon l'une des revendications précédentes opérant à une température comprise entre 80°C et 250°C, et à une pression comprise entre 2MPa et 20MPa.